Brevet FR3037963A1 (20161230)
REVENDICATIONS1. Procédé de fabrication d'un film polymère diffusant 5 comprenant : (a) Mise à disposition d'un film en polymère organique ayant un indice de réfraction (ni) au moins égal à 1,70, (b) Application, sur une des faces dudit film, d'une composition liquide comprenant des particules diffusantes ayant une taille 10 comprise entre 200 nm et 2 pm et éventuellement des nanoparticules non-diffusantes ayant une taille inférieure à 50 nm, dispersées dans une solution de monomères et/ou oligomères organiques polymérisables, lesdites particules diffusantes ayant une masse volumique supérieure à celle de la solution de monomères et/ou 15 oligomères organiques, (c) Repos du film en polymère organique ainsi revêtu d'une couche de composition liquide pendant un temps suffisant pour permettre aux particules diffusantes de sédimenter jusqu'à l'interface avec le film en polymère organique, 20 (d) Chauffage et/ou irradiation de la couche de composition liquide de manière à polymériser les monomères et/ou oligomères organiques et à former une couche diffusante durcie, les monomères et/ou oligomères organiques et les nanoparticules non-diffusantes éventuellement présentes dans la composition liquide, étant 25 choisis de manière à ce que la couche diffusante durcie ait un indice de réfraction (n2) compris entre ni-0,15 et ni-0,03.\n<CLM>\1\tProcédé selon l'une des revendications précédentes, caractérisé par le fait que la composition liquide contient de 0,2 à 5 % en volume, de préférence de 0,3 à 1,5 % en volume de particules diffusantes. 30\n<CLM>\1\tProcédé selon l'une quelconque des revendications précédentes, caractérisé par le fait que les particules diffusantes sont des particules minérales, de préférence des particules de dioxyde de titane (Ti02). 3037963 - 20 -\n<CLM>\1\tProcédé selon l'une quelconque des revendications précédentes, caractérisé par le fait que la composition liquide contient de 10 à 60 % en volume de particules non diffusantes ayant un indice de réfraction compris entre 1,8 et 2.5.\n<CLM>\1\tProcédé selon la revendication 4, caractérisé par le fait que les nanoparticules non diffusantes sont des particules de TiO2 ou de ZrO2.\n<CLM>\1\tProcédé selon l'une quelconque des revendications précédentes, caractérisé par le fait que la durée de l'étape de repos du film est comprise entre 20 secondes et 15 minutes, de préférence entre 1 minute et 13 minutes.\n<CLM>\1\tProcédé selon l'une quelconque des revendications précédentes, caractérisé par le fait qu'il comprend en outre une étape (e) d'application d'une couche adhésive sur la couche diffusante durcie, la couche adhésive étant de préférence un adhésif thermofusible ou un adhésif sensible à la pression (PSA).\n<CLM>\1\tProcédé selon l'une quelconque des revendications précédentes, caractérisé par le fait que le polymère organique formant le film est choisi parmi les polyesters ou copolyesters à base d'acide naphtalène-2,6-dicarboxylique, d'éthylèneglycol et éventuellement d'un ou plusieurs comonomères, tels que l'acide téréphtalique, ou d'un mélange de poly(éthylène naphtalate) (PEN) et de poly(éthylène téréphtalate) (PET).\n<CLM>\1\tProcédé selon l'une quelconque des revendications précédentes, caractérisé par le fait que le film en polymère organique est un film monoétiré ou biétiré, l'indice de réfraction n1 étant alors mesuré selon une direction dans le plan du film.\n<CLM>\1\tProcédé selon l'une quelconque des revendications précédentes, caractérisé par le fait que les monomères et oligomères organiques polymérisables sont choisis parmi les monomères et oligomères (meth)acryliques.\n<CLM>\1\tProcédé selon l'une quelconque des revendications précédentes, caractérisé par le fait que la composition liquide contient un photoamorceur activable par rayonnement UV et que l'étape (d) comprend l'irradiation de la couche de composition liquide avec un rayonnement UV.\n<CLM>\1\tFilm polymère diffusant comportant 3037963 -21- - une première couche formée d'un film en polymère ayant un indice de réfraction (ni) au moins égal à 1,70, - une deuxième couche, ou couche diffusante, directement en contact avec le film en polymère, comportant des particules diffusantes ayant 5 une taille comprise entre 200 pm et 2 pm, dans une matrice ayant un indice de réfraction (n2) compris entre ni-0,15 et ni-0,03, les particules diffusantes étant concentrées à proximité immédiate de l'interface entre la première et la deuxième couche.\n<CLM>\1\tFilm polymère diffusant selon la revendication 12, 10 caractérisé par le fait que l'épaisseur de la couche diffusante durcie est comprise entre 5 et 30 pm, de préférence entre 8 et 20 pm.\n<CLM>\1\tFilm polymère diffusant selon la revendication 12 ou 13, caractérisé par le fait que la couche diffusante contient de 0,5 à 10 % en volume, de préférence de 0,7 à 5 % en volume de particules diffusantes. 15\n<CLM>\1\tSubstrat pour OLED comprenant un film polymère diffusant selon l'une quelconque des revendications 12 à 14, collé sur un substrat transparent.